(57)【要約】本発明は、硬化可能な反応樹脂の相補的前駆物質をそれぞれ含む少なくとも２種の成分を含む多成分系キット；人造モルタルを製造するための、所望の使用場所における、殊にこのキットの形での、相補的前駆物質の相応する組み合わせ物の使用；得ることができる人造モルタル；並びに補強工業におけるこのキットの使用を含む方法に関する。
2004523639.tif 000002
【特許請求の範囲】
【請求項１】
多成分系キットにおいて、硬化可能な反応樹脂の相補的前駆物質をそれぞれ含む少なくとも２種の別個の成分（ａ）および（ｂ）を含んでいることを特徴とする多成分系キット。
【請求項２】
相補的前駆物質がそれぞれ、硬化可能なウレタン、尿素誘導体、エポキシ樹脂、ポリエステル、ポリエチレンオキシドエステルまたはポリアミドのそれぞれの製造に必要な相補的前駆物質から選択されている、請求項１記載の多成分系キット。
【請求項３】
相補的前駆物質が
成分（ａ）の場合、
ウレタン誘導体の製造のために、１個以上のヒドロキシ基またはメルカプト基を有する１種以上の出発化合物、および／または尿素誘導体の製造のために、１級および２級アミノ基から選択された１個以上の基を有する１種以上の出発化合物、混合された尿素／ウレタン誘導体の製造のために、１個以上のヒドロキシ基および／またはメルカプト基と１種以上の１級および／または２級アミノ基とを有する１種以上の出発化合物から選択されており；その際、付加的に１種以上の  −それぞれ二官能性または多官能性の−  アルコール、アミン、アミノアルコール、チオアルコール、チオールおよび／またはアミノチオールが存在していてよく、
成分（ｂ）の場合、
１種以上のモノイソシアネート、ジイソシアネートまたはポリイソシアネート、またはこの混合物から選択されており、
その際、少なくとも（ａ）で挙げられたヒドロキシ基またはメルカプト基を有し、および／または２級アミノ基を有する出発化合物、または（ｂ）で挙げられたイソシアネート、または双方は硬化可能である、硬化可能なウレタン誘導体および／または尿素誘導体の含量により特徴付けられる樹脂の相補的前駆物質をそれぞれ含む少なくとも２種の別個の成分（ａ）および（ｂ）を含む、請求項１記載の多成分系キット。
【請求項４】
２種の成分（ａ）および（ｂ）とは同様に空間的に別個な第３の成分（ｃ）が付加的に存在し、この成分（ｃ）は硬化剤を含有しており；かつ所望の場合、他の添加剤および／または反応体が、上記の成分中および／または、存在している場合、および所望の場合には、他の成分中に存在している、請求項３記載の多成分系キット。
【請求項５】
相補的前駆物質が、成分（ａ）の場合、
ウレタン誘導体の製造のために（好ましくは）１個またはそれ以上のヒドロキシ基を有する１種以上の硬化可能な出発化合物、および／または尿素誘導体の製造のために（好ましくは）１個またはそれ以上の１級または（有利に）２級アミノ基を有する１種以上の硬化可能な出発化合物、混合された尿素／ウレタン誘導体の製造のために１個以上のヒドロキシ基と１個以上の１級または（有利に）２級アミノ基とを有する１種以上の硬化可能な出発化合物から選択されており；その際、さらに付加的に１種以上の、二官能性または多官能性のアルコール、アミノアルコールおよび／またはアミンが存在していてよく；
その際、硬化可能な出発化合物は有利に式（Ａ）
【化１】
2004523639.tif 000008
［式中、
Ｒ１、Ｒ２およびＲ３はそれぞれ無関係に水素または低級アルキル、殊に水素またはメチルを表すか；またはＲ３はシアノを表し、Ｒ１およびＲ２は上記の意味を有し（とりわけアニオン重合）；
ＫおよびＬはそれぞれ無関係に酸素、またはさらに硫黄またはＮＬ＊を表し、但しＬ＊は水素か、またはアルキル、殊に低級アルキル、シクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または非置換もしくは置換された、混合された脂肪族／芳香族、脂肪族／脂環式または脂肪族／複素環式の２価の基を表すか；
またはＫおよびＹは一緒になって、またはＫは単独で、窒素を介して結合された２価の複素環を意味し；
Ｄはウレタン誘導体の製造の際にはヒドロキシを表し、および／または尿素誘導体（これは好ましい）の製造の際には１級または（殊に）２級アミノを表すか；
またはＤおよびＹは一緒になって、またはＤ、ＹおよびＫは一緒になって、遊離イミノ基（−ＮＨ−）の形で結合している窒素に対して付加的に、２級アミノとして環中に存在する窒素を有する、窒素を介して結合されたＮ−含有複素環基を表す（尿素誘導体のために）］の化合物であり；その際、２級アミノは有利に式Ｂ
−Ｎ（−Ｒ）Ｈ          （Ｂ）
［式中、
Ｒはアルキル、殊に低級アルキル、第一にα−分枝鎖低級アルキル、とりわけイソプロピル、イソブチル、ｓ−ブチル、ｔ−ブチル、シクロアルキル、例えばシクロプロピル、シクロブチル、シクロペンチルまたはシクロヘキシル、シクロアルキル−アルキル、殊にシクロヘキシルメチル、アリール、殊にフェニル、またはアリール低級アルキル、殊にフェニル低級アルキル、例えばベンジルを表し、殊に低級アルキルを表す］の基であり；
成分（ｂ）の場合、
１種以上の（好ましくは）ジイソシアネートまたはポリイソシアネート、またはその混合物から選択されており；
その際、２種の成分（ａ）および（ｂ）とは同様に空間的に別個な第３の成分（ｃ）が付加的に存在し、この成分（ｃ）は硬化剤を含有しており；かつ他の添加剤および／または反応体が成分中に存在していてよく、殊に成分（ａ）中には充填剤および／または反応性希釈剤が存在してよく、成分（ｂ）中には充填剤、反応性希釈剤、促進剤および／または阻害剤が存在してよく、かつ成分（ｃ）中には充填剤が存在してよい、請求項３または４記載の多成分系キット。
【請求項６】
相補的前駆物質が、成分（ａ）の場合、請求項３に示された式（Ａ）［式中、
Ｒ１、Ｒ２およびＲ３はそれぞれ無関係に水素または低級アルキル、殊に水素またはメチルを表し；
ＫおよびＬは酸素を表し；
Ｙは低級アルキレンを表し；Ｄは（ウレタン誘導体のために）−ＯＨまたは−Ｎ（Ｒ）Ｈを表し、但しＲは低級アルキル、第一にα−分枝鎖低級アルキル、とりわけイソプロピル、イソブチル、ｓ−ブチル、ｔ−ブチルを表すか、またはさらに−ＮＨ２を表す］の１種以上の化合物から選択されており；成分（ｂ）の場合、
１種以上のジイソシアネートおよびポリイソシアネート、殊に脂肪族、脂環式または芳香族ジイソシアネートまたはポリイソシアネート、とりわけジイソシアネート、トリイソシアネートまたはテトライソシアネートから選択されており；
その際、有利に、２種の成分（ａ）および（ｂ）とは同様に空間的に別個な第３の成分（ｃ）が付加的に存在し、この成分（ｃ）は硬化剤を含有しており；他の添加剤および／または反応体が成分中に存在していてよく、殊に成分（ａ）中には充填剤（成分（ａ）に対して有利に９０質量％まで）および／または反応性希釈剤（成分（ａ）に対して有利に９０質量％まで）が存在してよく、成分（ｂ）中には充填剤（成分（ｂ）に対して有利に９０質量％まで）、反応性希釈剤（成分（ａ）に対して有利に９０質量％まで）、促進剤（成分（ｂ）に対して有利に５質量％まで）および／または阻害剤（成分（ｂ）に対して有利に２質量％まで）が存在してよく、かつ成分（ｃ）中には充填剤（成分（ｃ）に対して有利に９０質量％まで）が存在してよい、硬化可能なウレタン誘導体および／または尿素誘導体の含量により特徴付けられる樹脂の相補的前駆物質をそれぞれ含む少なくとも２種の別個の成分（ａ）および（ｂ）を含む、請求項３から５までのいずれか１項記載の多成分系キット。
【請求項７】
混合可能な成分の全質量に対して、成分（ａ）の質量割合は５〜９０、有利に２０〜８０質量％を構成し、成分（ｂ）は５〜９０、殊に２０〜８０質量％を構成し、および成分（ｃ）（硬化剤）は０．１〜３０、殊に０．５〜２５質量％を構成する、請求項３から６までのいずれか１項記載の、３成分からなる多成分系キット。
【請求項８】
成分（ａ）が１個またはさらに複数のヒドロキシ基を有するウレタン誘導体のための出発化合物を含み、一方で成分（ｂ）が１種またはさらにそれ以上のジイソシアネートまたはポリイソシアネート、またはその混合物を含んでいる、請求項３から７までのいずれか１項記載の多成分系キット。
【請求項９】
請求項１から８までのいずれか１項記載の成分を所望の使用場所で混合した後に得ることができる人造モルタル。
【請求項１０】
所望の使用場所で、殊に孔の直前または孔、例えば穿孔の内部での、付属の成分、殊に成分（ａ）、（ｂ）および（ｃ）の混合を含む、請求項１から８までのいずれか１項記載の多成分系キットの使用。
【請求項１１】
請求項１から８までのいずれか１項記載の多成分系キットの使用を含む、孔中のアンカーの補強法。
【請求項１２】
所望の使用場所で合成樹脂を製造するための多成分系キットのための、請求項１から８までのいずれか１項記載の成分の前駆物質の組み合わせ物の使用。
【発明の詳細な説明】
【技術分野】
【０００１】
発明の要約
本発明は、硬化可能な反応樹脂の相補的前駆物質をそれぞれ含む少なくとも２種の成分を含む多成分系キット；人造モルタルを製造するための、所望の使用場所における、殊にこのキットの形での、相補的前駆物質の相応する組み合わせ物の使用；得ることができる人造モルタル；並びに補強工業におけるこのキットの使用を含む方法に関する。
【０００２】
発明の背景
補強工業において、殊に穿孔中のアンカーを補強するための２成分付着カートリッジは公知であり、その際、例えば樹脂（バインダー）と硬化剤とが、外側室および内側室中で、例えば樹脂を有する外側アンプル、および、その中に封入された、硬化剤を有するアンプル中で組み合わされている。アンカーを打ち込むことによって穿孔中のアンプルを機械的に破壊する際、硬化剤および樹脂は互いに混合し、硬化が開始され、この硬化により、硬化された人造モルタルがもたらされる。例の１つは、ドイツ連邦共和国特許第２２２２０１３号明細書に記載されている。硬化可能な反応樹脂としての、ラジカル性の硬化可能な完成された所定のビニルエステルウレタン樹脂の含量により特徴付けられる堅固な受容材料中で固定装置を補強するためのモルタル素地も公知である（欧州特許第０４３２０８７号明細書）。ビニルエステルウレタン樹脂は、得られたモルタル素地の強度特性の改善に利用される。ここでも二室カートリッジが記載されている。とりわけ、湿潤した、または濡れた支持体を使用する際のさらに改善された接着特性、改善された低温硬化性および改善された後硬化性を可能にする、新規の方法およびキットを提供することは望ましいであろう。完成された硬化可能な反応樹脂を含有する樹脂を前与するため、その構造は堅固に規定されており、特別な条件、例えば穿孔湿度に合わせて変化させることは不可能である。
【０００３】
本発明の一般的記載
驚異的にも、有利な性質を有し、例えば高い結合応力を可能にするような人造モルタルを製造するために、まず相補的出発化合物を所望の使用場所で、例えば固定部が補強されるべき孔、殊に穿孔の前または中で相互に反応させることによって硬化可能な反応樹脂を生じさせ、その際、殊に硬化剤の含分を有する他の成分を本質的に同時に混合することは有利であることが見出された。上記の通り、硬化可能な成分が既に完成された形で使用される、公知技術水準から公知である系に対する利点は、この説明により別のあり得る説明が排除されるはずはなく、恐らく、相補的出発成分の使用により改善された湿潤がもたらされ、従って、得られた人造モルタルとその近傍、例えば穿孔の壁材料との間の殊に連続的な移行がもたらされるということによって説明され、示される。使用場所のすぐ近くでの成分の組み合わせおよび反応により、例えば合成樹脂と周囲の材料との殊に堅固な結合がもたらされる。また、相補的出発成分を選択する際の変法により、その都度存在する条件への最適な適合が可能となる。他の利点には、殊に湿潤された穿孔中かまたは有機支持体上においても示される改善された接着性、良好な後硬化性、低温においても示される良好な硬化性および／または極めて良好な耐アルカリ性が含まれる。
【０００４】
人造モルタルを製造する際に、硬化可能なウレタンのための、または殊に公知技術水準からは公知でない硬化可能な尿素（殊にビニルエステル尿素）のための相補的出発成分を、所望の使用場所で、１種以上の他の成分、例えば硬化剤を混合しながら相互に使用する場合、殊に有利な特性が生じる。
【０００５】
全ての上記変法において、成分が補強箇所で、殊に孔、例えば穿孔中で相互に反応され得り、かつ例えば反応樹脂、殊にウレタン誘導体およびまたは尿素誘導体のための変法により使用される相補的出発成分に対して、高度の柔軟性が達成され得り、その際、所定の目的のために殊に適当である成分がその都度相互に組み合わされ得ることは殊に好ましい。
【０００６】
発明の詳細な記載
本発明は、少なくとも２種の別個の成分（ａ）および（ｂ）を含む多成分系キットに関し、この場合これらの成分は、硬化可能な反応樹脂の相補的前駆物質をそれぞれ含む。
【０００７】
この場合、本発明の殊に好ましい実施態様において、相補的前駆物質とは有利に、硬化可能なウレタン誘導体および／または尿素誘導体、殊に尿素誘導体の含分により特徴付けられる反応樹脂を製造するためのものであり、即ち、
成分（ａ）の場合、
ウレタン誘導体の製造のために、（好ましくは）１個またはそれ以上の（殊に２個の）ヒドロキシ基またはメルカプト基を有する１種以上の出発化合物、および／または尿素誘導体の製造のために、１級および２級アミノ基から選択された（好ましくは）１個またはそれ以上の基を有する１種以上の出発化合物、混合された尿素／ウレタン誘導体の製造のために、１個以上のヒドロキシ基および／またはメルカプト基と１種以上の１級および／または２級アミノ基とを有する１種以上の出発化合物から選択されており；その際、付加的に１種以上の  −それぞれ二官能性または多官能性の−  アルコール、アミンまたはアミノアルコール、さらにチオアルコール、チオールおよび／またはアミノチオールが存在していてよく、
成分（ｂ）の場合、
１種以上のモノイソシアネート、（好ましくは）ジイソシアネートまたはポリイソシアネート、またはこの混合物から選択されており、
その際、少なくとも（ａ）で挙げられたヒドロキシ基、メルカプト基、１級アミノ基および／または２級アミノ基から選択された基を有する出発化合物（好ましい）、または（ｂ）で挙げられたイソシアネート、殊にモノイソシアネート、またはさらに双方は硬化可能であり；その際、有利に、２種の成分（ａ）および（ｂ）とは同様に空間的に別個な第３の成分（ｃ）が付加的に存在し、この成分（ｃ）は硬化剤を含有しており；かつ所望の場合、他の添加剤および／または反応体が、上記の成分中および／または、存在している場合、および所望の場合には、他の成分中に存在していてよい。
【０００８】
本発明は、所望の使用場所で、例えば固定部が補強されるべき孔、例えば穿孔の前または中で人造モルタルを製造するための硬化可能な反応樹脂のための相補的出発生成物の相互の組み合わせ物の使用、殊に人造モルタルを製造するための上記多成分系キットの使用；これにより得ることができる人造モルタル；並びに補強工業におけるこの組み合わせ物、殊にキットの使用を含む方法にも関する。
【０００９】
図の一覧
図１は、多成分系キットのための例としての、三室カートリッジ状物(Dreikammer-Kartusche)を示す。室（１）は成分（ａ）を含み、室（２）は成分（ｂ）を含み、室（３）は硬化剤を含む。（４）固定混合機（部分的に開口された図）。
【００１０】
好ましい定義
本開示の範囲内で使用された一般的な表現および符号は、有利に以下に記載された意味を有し、その際、前出および後出において、一般的な符号および定義に代わって特別な意味が導入されることがあるが、これは本発明の好ましい実施形式を示すものである。
【００１１】
それぞれの成分に関連する質量百分率（質量％）の記載は、別に記載がない限り、各成分の質量に関連するものである。完成された人造モルタルに関しては、この記載はこの人造モルタルの全成分の混合物に関するものである。
【００１２】
”さらに”とは、”より幅広い、殊に本発明のより低い程度で好ましい実施態様”を意味する。”それぞれ”とは、”それぞれ”の後に記載された付加語（例えば形容詞）が、その後に引き続く列挙中に記載された、”および”、”または”または”および／または”によりその前と分離されているものを含めたものまで全ての要素に適用され、従ってそれぞれの列挙の第１の要素のみに適用されるわけではない。
【００１３】
”含む”（”内容とする”）とは、殊に、それぞれ特別に挙げられた成分、反応体、添加剤等の他に、さらに他のものが存在し得ることを意味する。有利に、”含む”または”内容とする”の代わりに、”含有する”が使用されることがあり、これは、それぞれ挙げられた成分、反応体、添加剤等のみが存在し、他のものが存在しないことを意味する。
【００１４】
”別個”とは、殊に、相応する成分が空間的に別個に存在することを意味し、即ち、これらの成分が互いに自然と混合し得ないように相互に組み合わされていることを意味する。
【００１５】
ハロゲンは、殊にフッ素、塩素、臭素またはヨウ素を表す。
【００１６】
前頭句”低”は、関連する基が有利に７個まで、殊に４個までの炭素原子を有することを意味する。
【００１７】
上記および下記に定義されている通り、少なくとも２種の（空間的に）別個の成分（ａ）および（ｂ）を含む多成分系キットは、２種以上の、分かれた、互いに結合された、および／または互いの中に入れ子になった容器を含むものであると理解され、そのうちの一方は成分（ａ）を内容とし、他方は成分（ｂ）を内容とし、その際、有利に、硬化剤を内容とする第３の成分（ｃ）も存在し、所望の場合には他の反応体または添加剤を有する他の容器を含む。これは、殊に、上記および下記の通りに得ることができるモルタルを所望の使用場所で、殊に孔、とりわけ穿孔の直前かまたは中で製造するために、成分（ａ）および（ｂ）および引き続きまたは有利に同時に（ｃ）、並びに所望の場合には他の反応体および添加剤を混合し、かつ必要であれば導入し、それにより、そこで、成分（ａ）および（ｂ）から得ることができる相補的出発化合物、殊に尿素化合物および／またはウレタン化合物から、相応する反応樹脂を形成させ、かつ硬化させることを可能にする装備であると理解されるべきである。この場合、これは、樹脂、開始剤または場合により他の添加剤のための、別個の、しかしながら例えば一緒になったパッケージ(Verpackung)または一緒になったキット中のセットとして提供された容器、例えば使用すべき成分のための別個のビン、アンプル、チューブまたはカートリッジ状物、または有利に（互いに同軸、または（例えば隣り合って平行に配置された）相互に結合され、各成分を受容するための室を備えた容器）を備えた、三室または多室カートリッジ状物、または（好ましくは）ガラス製、箔製またはプラスチック製の三室または多室カートリッジ、またはこの種の容器の２個以上の組み合わせ物、さらに、（殊にカートリッジの場合）噴出装置、例えば噴出ガンおよび／または固定混合機または噴出のためのノズル／挿入管、および／またはさらに混合のための容器、例えば深鉢状物またはビーカーとの組み合わせ物であってよい。好ましい実施態様のための例の１つは図１に略示されている。殊にカートリッジの場合、その壁材料は例えばガラスであってよく、これは他の充填剤として、設置処理または充填処理の後、得られた人造モルタルの成分であってよい。
【００１８】
硬化可能な反応樹脂は、殊に、２種以上の成分、殊に２種の成分（ａ）および（ｂ）（および場合により他の添加剤または反応体）からなる相補的前駆物質の反応により得ることができ、そのうち少なくとも１種の硬化可能な成分を含むものである。好ましい例は、エポキシ樹脂、ポリエステル、ポリエチレンオキシドエステルまたはポリアミドであり、これらはそれぞれ硬化可能な（例えばオレフィン系）成分を含有する。
【００１９】
出発化合物として、殊に以下のものが該当する：
−エポキシ樹脂には、有利に以下で二官能性または多官能性のアルコールのために定義されている通り、第一に成分（ａ）として２個以上のヒドロキシ基を有する出発化合物、例えば以下に定義されている通り、殊に硬化不可能な、または二重結合、例えばビニル基を有するこれと同様のものが該当し；成分（ｂ）として、エピクロロヒドリンまたはエピクロロヒドリンと同様のもの、殊に、硬化可能な基を有するもの、例えばビニルエステルが該当し、その際、成分（ａ）および（ｂ）の少なくとも１つは硬化可能な基を有する。
【００２０】
−ポリエステルには、第一に、成分（ａ）としてジカルボン酸の反応性誘導体、例えば酸無水物または酸ハロゲン化物が該当し、成分（ｂ）として有利に以下に定義されている通り二官能性または多官能性のアルコールが該当し、その際、これらの成分の少なくとも１つは硬化可能な基、例えばビニル基を有する。
【００２１】
−ポリエチレンオキシドエステルには、第一に、成分（ａ）として式
Ω−（ＣＨ２−ＣＨ２Ｏ）ｖ−Ｈ
［式中、Ωはアルキル（殊に低級アルキル）、アリールまたはアリール低級アルキルを表し、ｖは２以上、殊に２〜１００の整数を表す］の化合物が該当し、成分（ｂ）として硬化可能な基を有するカルボン酸の反応性誘導体、殊に無水物または酸ハロゲン化物、殊に例えばアクリル酸またはメタクリル酸のビニルエステルが該当する。
【００２２】
−ポリアミドには、第一に、成分（ａ）としてジカルボン酸の反応性誘導体、例えば酸無水物または酸ハロゲン化物が該当し、成分（ｂ）として有利に以下に定義されている通り、二官能性または多官能性のアミンが該当し、その際、これらの成分の少なくとも１つは硬化可能な基、例えばビニル基を有する。
【００２３】
”相補的前駆物質”とは、互いに補い合う前駆物質分子の化学反応により、例えば前駆物質の分子の成分を内容とするもの、殊に成分（ａ）および（ｂ）の場合、上記および下記の出発化合物の付加または縮合により得ることができることを意味する。
【００２４】
（好ましくは）１個またはそれ以上のヒドロキシ基またはメルカプト基を有する成分（ａ）中の、ウレタン誘導体を製造するために使用可能な、硬化可能な好ましい出発化合物は、殊に、１個以上のヒドロキシ基に加え、１個以上の２重結合を含有する重合可能な（即ち硬化可能な）化合物、殊に、ビニル基または置換ビニル基を有する酸のエステル、さらにチオエステルまたはアミドであり、これらはエステル、チオエステルまたはアミドに貢献するアルコール成分、チオール成分またはアミノ成分の基上にヒドロキシ基を有する。
【００２５】
（好ましくは）１個またはそれ以上の１級および／または（有利に）２級アミノ基を有する成分（ａ）中の、尿素誘導体を製造するために有利に使用可能な、硬化可能な殊に好ましい出発化合物は、殊に、１個以上の１級および／または２級アミノ基に加え、１個以上の２重結合を含有する重合可能な（即ち硬化可能な）化合物、殊に、ビニル基または置換ビニル基を有する酸のエステル、さらにチオエステルまたはアミドであり、これらはエステル、チオエステルまたはアミドに貢献するアルコール成分、チオール成分またはアミノ成分の基上に１級および／または２級アミノ基を有する。１個以上の２級アミノ基を有する硬化可能な出発化合物を有する成分（ａ）は殊に好ましい。
【００２６】
１個以上のヒドロキシ基および／またはメルカプト基、および１個以上の１級および／または２級アミノ基を有する混合された尿素／ウレタン誘導体を製造するために有利に使用可能な硬化可能な出発化合物は、殊に、１個以上のヒドロキシ基および／またはメルカプト基、および１個以上の１級および／または２級アミノ基に加え、１個以上の２重結合を含有する重合可能な（即ち硬化可能な）化合物、殊に、ビニル基または置換ビニル基を有する酸のエステル、さらにチオエステルまたはアミドであり、これらはエステル、チオエステルまたはアミドに貢献するアルコール成分、チオール成分またはアミノ成分の基上にヒドロキシ基および／またはメルカプト基および２級アミノ基を有する。
【００２７】
好ましい硬化可能な出発化合物は、式（Ａ）
【００２８】
【化１】
2004523639.tif 000003
［式中、
Ｒ１、Ｒ２およびＲ３はそれぞれ無関係に水素または低級アルキル、殊に水素またはメチルを表すか；またはＲ３はシアノを表し、Ｒ１およびＲ２は上記の意味を有し（とりわけアニオン重合）；
ＫおよびＬはそれぞれ無関係に酸素、またはさらに硫黄またはＮＬ＊を表し、但しＬ＊は水素か、またはアルキル、殊に低級アルキル、シクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または非置換もしくは置換された、混合された脂肪族／芳香族、脂肪族／脂環式または脂肪族／複素環式の２価の基を表すか；
またはＫおよびＹは一緒になって、またはＫは単独で、窒素を介して結合された２価の複素環を意味し；
Ｄはウレタン誘導体の製造の際にはヒドロキシまたはメルカプトを表し、および／または尿素誘導体（これは好ましい）の製造の際には１級または殊に２級アミノを表すか；
またはＤおよびＹは一緒になって、またはＤ、ＹおよびＫは一緒になって、遊離イミノ基（−ＮＨ−）の形で結合している窒素に対して付加的に、２級アミノとして環中に存在する窒素を有する、窒素を介して結合されたＮ−含有複素環基を表す（尿素誘導体のために）］の化合物である。
【００２９】
１級アミノは、−ＮＨ２である。２級アミノ基は置換アミノ基であり、これは電荷を有していない状態でなおＮに結合された水素を有しており；Ｎ−置換基として、アルキル、シクロアルキル、シクロアルキルアルキル、アリール、アリールアルキル、ヘテロアリールまたはヘテロアリールアルキルが該当し、これらはそれぞれ置換されていてもよいし、有利に置換されていなくてもよい。２級アミノ基は、Ｎ−含有複素環基の成分であるイミノ基であってもよく、これは前段落に記載されている通りである。２級アミノ基として、式Ｂ
−Ｎ（−Ｒ）Ｈ          （Ｂ）
［式中、
Ｒはアルキル、殊に低級アルキル、第一にα−分枝鎖低級アルキル、とりわけイソプロピル、イソブチル、ｓ−ブチル、ｔ−ブチル、シクロアルキル、例えばシクロプロピル、シクロブチル、シクロペンチルまたはシクロヘキシル、シクロアルキル−アルキル、殊にシクロヘキシルメチル、アリール、殊にフェニル、またはアリール低級アルキル、殊にフェニル低級アルキル、例えばベンジルを表し、殊に低級アルキルを表す］の基は殊に好ましい。
【００３０】
メルカプトを有する化合物は、殊に、例えば上記１級アミノおよび／または２級アミノを有する化合物であり、その際、１個以上の遊離アミノ基または２級アミノ基に代わり、メルカプト基が１個ずつ存在する。
【００３１】
２個以上のヒドロキシ基、メルカプト基、１級アミノ基および／または（上記に定義された通り殊に式Ｂの）２級アミノ基を有する硬化不可能な出発化合物の場合、この化合物は殊に、無関係に上記基から選択された基を有する２種以上の有機化合物から選択されている。これらの基を有する２種以上の化合物は、殊に脂肪族（柔軟性を上昇させる）、脂環式または芳香族（鎖の補強に利用される）、ジ−（ＧＲ）またはポリ−（ＧＲ）、とりわけジ−（ＧＲ）、トリ−（ＧＲ）またはテトラ−（ＧＲ）を有する化合物、殊にジ−（ＧＲ）−ヘキサン、ジ−（ＧＲ）−１，４−ブタン、ジ−（ＧＲ）−１，５−２−メチルペンタン、ジ−（ＧＲ）−１，８−オクタン、ジ−（ＧＲ）−１，１２−ドデカン、ジ−（ＧＲ）−４，４’−ジシクロヘキシルメタン、ジ−（ＧＲ）−イソホロン、ジ−（ＧＲ）−２，４−（１−メチルシクロヘキサン）またはジ−（ＧＲ）−２，６−（１−メチルシクロヘキサン）またはとりわけアリール−ジ−（ＧＲ）またはアリール−ポリ−（ＧＲ）、殊にジ−（ＧＲ）−トルエン、ジ−（ＧＲ）−ジフェニルメタン、２，４，４’−トリ−（ＧＲ）−ジフェニルメタン、キシリレン−１，３−ジ−（ＧＲ）またはキシリレン−１，４−ジ−（ＧＲ）であり、その際、（ＧＲ）はそれぞれアミノ、２級アミノまたはメルカプトを表し、殊に１級または有利に２級アミノを表す。
【００３２】
二官能性または多官能性のアルコール、チオール、アミン、チオアルコール、アミノアルコールまたはアミノチオールは、殊に以下でプレポリマーの定義の際に記載された、それぞれ二官能性または多官能性のアルコールまたはアミノアルコールまたはそのチオ類似体；またはそこで定義された二官能性または多官能性のアミンである。ヒドロキシを有する化合物は、一般にメルカプト基を有する出発化合物に対して、例えば二官能性または多官能性のアルコールに対しても、相応するチオアルコール、チオール、アミノチオールまたは相応するアミノアルコールに対しても、並びにアミノアミンに対しても好ましい。この場合、付加語”それぞれ二官能性または多官能性の”とは、その後に挙げられた、”および”、”または”または”および／または”によりその前と分離されているものを含めたものまで全ての化合物に関連し、従ってそれぞれの列挙の第１の要素のみに適用されるわけではない。
【００３３】
上記の有利に２価の化合物は、またしかしながらとりわけ架橋を増加させるために３価または多価の化合物は、成分（ａ）および（ｂ）および場合により他の成分、反応体および添加剤を混合した後に、プレポリマーの形成下にジイソシアネートと反応させるために利用され、その後、その鎖の中断は、有利に、好ましいものとして定義されたような２級アミノ基および／または更にヒドロキシ基またはメルカプト基を含有する硬化可能な出発化合物により行われる。
【００３４】
成分（ａ）中のみならず成分（ｂ）中、または他の成分（硬化剤成分以外）中にも、予め前形成された反応樹脂、殊に硬化可能なウレタン誘導体および／または尿素誘導体の含分が存在してもよい。
【００３５】
成分とは、有利に、上記または有利に下記の組成物を成分（ａ）、（ｂ）または（ｃ）のために有し、かつさらに１種以上の他の反応体および／または添加剤を有し、成分（ａ）および（ｂ）または他の成分の場合、これらが（ｉ）硬化可能な出発化合物を含有し得る場合には開始剤を除くものであるが、しかしながらこの開始剤が例えば（マイクロ）カプセル化された形で添加されている場合には添加されていてもよく；（ｉｉ）これらがヒドロキシ、チオ、アミノまたは２級アミノを有する化合物を含有する場合にはイソシアネートであり、（ｉｉｉ）これらがイソシアネートを含有する場合には、ヒドロキシ、チオ、アミノまたは２級アミノを有する化合物以外である組成物であると理解されるべきである。添加剤のうち、反応性希釈剤、充填剤、促進剤および阻害剤は好ましく、これらは殊に、以下で好ましいと記載された量で添加されている。
【００３６】
ジイソシアネートおよびポリイソシアネートは、殊に脂肪族（柔軟性を上昇させる）、脂環式または芳香族ジイソシアネートまたはポリイソシアネート、とりわけジイソシアネート、トリイソシアネートまたはテトライソシアネート（鎖の補強に利用される）、殊にヘキサンジイソシアネート、ジメチレンジイソシアネート、１，４−ジイソシアナトブタン、１，５−ジイソシアナト−２−メチルペンタン、１，８−ジイソシアナトオクタン、１，１２−ジイソシアナトドデカン、４，４’−ジイソシアナトジシクロヘキシルメタン、イソホロンジイソシアネート、１−メチルシクロヘキサン−２，４−ジイソシアネートまたは１−メチルシクロヘキサン−２，６−ジイソシアネート、３−イソシアナトメチル−３，５，５−トリメチルシクロヘキシルイソシアネート、またはとりわけアリール−ジイソシアネートまたはアリール−ポリイソシアネート、殊にトルエンジイソシアネート、例えばトルエン−２，４−ジイソシアネートまたはトルエン−２−６−ジイソシアネート、ジイソシアナトジフェニルメタン、殊に４，４’−メチレン−ビス（フェニルイソシアネート）（ＭＤＩ）、４，４’−イソプロピリデン−ジフェニルイソシアネート、２，４，４’−トリイソシアナトジフェニルメタン、キシリレン−１，３−ジイソシアネートまたはキシリレン−１，４−ジイソシアネート；または、例えばアニリン／ホルムアルデヒドを縮合させ、引き続きホスゲン化させることにより製造可能な原料ポリイソシアネート（Ullmann, Chemie出版, 第４版、第１９巻、第３０３〜３０５頁参照）；または２個以上のイソシアナト基を有するプレポリマー；または上記のジイソシアネートまたはポリイソシアネートの２種以上の混合物である。ジイソシアネートまたはさらに（放射状分子として架橋を強化するために）トリイソシアネートは殊に好ましい。
【００３７】
２個以上のイソシアナト基を有する直前に記載されたプレポリマーは、殊に、ジイソシアネートまたはポリイソシアネート、殊に直前の段落に記載されたプレポリマー自体以外のものと、それぞれ二官能性または多官能性のアルコール（ジオールまたはポリオール）、アミンまたはアミノアルコール、またはその２種以上の混合物とから出発する反応により生じるプレポリマーである。この場合、二官能性または多官能性のアルコールは、殊に、二官能性または多官能性のアルコール、例えばエチレンオキシドまたはプロピレンオキシドの崩壊生成物、例えばエタンジオール、ジエチレングリコールまたはトリエチレングリコール、プロパン−１，２−ジオールまたはプロパン−１−３−ジオール、ジプロピレングリコール、別のジオール、例えば１，２−ブタンジオール、１，３−ブタンジオールまたは１，４−ブタンジオール、１，６−ヘキサンジオール、ネオペンチルグリコール、２−エチルプロパン−１，３−ジオールまたは２，２−ビス（４−ヒドロキシ−シクロヘキシル）−プロパン、トリエタノールアミン、ビスフェノールＡまたはビスフェノールＦまたはそのオキシエチル化生成物、水素化生成物および／またはハロゲン化生成物、多価アルコール、例えばグリセリン、トリメチロールプロパン、ヘキサントリオールおよびペンタエリトリット、ヒドロキシル基含有ポリエーテル、例えば脂肪族または芳香族オキシランおよび／または高級環式エーテル、例えばエチレンオキシド、プロピレンオキシド、スチレンオキシドおよびフランのオリゴマー、主鎖中に芳香族構造単位を含有するそれぞれ末端のヒドロキシを有するポリエーテル、例えばビスフェノールＡもしくはＦのポリエーテル、上記アルコールもしくはポリエーテル、およびジカルボン酸もしくはその無水物、例えばアジピン酸、フタル酸、イソフタル酸、テレフタル酸、テトラヒドロフタル酸もしくはヘキサヒドロフタル酸、エンドメチレンテトラヒドロフタル酸、テトラクロロフタル酸またはヘキサクロロ−エンドメチレン−テトラヒドロフタル酸、マレイン酸、フマル酸、イタコン酸、セバシン酸等をベースとするヒドロキシル基含有ポリエステルである。鎖の補強を生じさせる芳香族構造単位を有するヒドロキシル化合物、架橋密度を高めるための不飽和成分を有するヒドロキシ化合物、例えばフマル酸、または分枝鎖もしくは放射状のヒドロキシ化合物、殊に三官能性もしくは多官能性のアルコールおよび／またはその構造単位を含有するポリエーテルもしくはポリエステルは殊に好ましい。（２価の基−Ｏ−低級アルキレン−Ｏ−を生じる）低級アルカンジオールは殊に好ましい。アミノアルコールは、殊に１個以上のヒドロキシ基および１個以上のアミノ基を同一の分子中に含有する化合物である。好ましい例は、脂肪族アミノール、殊にヒドロキシ低級アルキルアミン（基  −ＮＨ−低級アルキレン−Ｏ−または−Ｏ−低級アルキレン−ＮＨ−を生じる）、例えばエタノールアミン、ジエタノールアミンまたは３−アミノプロパノール、または芳香族アミノール、例えば２−アミノフェノール、３−アミノフェノールまたは４−アミノフェノールである。二官能性または多官能性のアミンは、２個以上のアミノ基を有する有機アミノ化合���、殊にヒドラジン、Ｎ，Ｎ’−ジメチルヒドラジン、脂肪族ジアミンまたはポリアミン、殊に低級アルカンジアミン（基  −ＮＨ−低級アルキル−ＮＨ−を生じる）、例えばエチレンジアミン、１，３−ジアミノプロパン、テトラメチレンジアミンまたはヘキサメチレンジアミンまたはジエチレントリアミン、または芳香族ジアミンまたはポリアミン、例えばフェニレンジアミン、２，４−トルエンジアミンおよび２，６−トルエンジアミン、ベンジジン、ｏ−クロロベンジジン、２，５−ｐ−ジクロロフェニレンジアミン、３，３’−ジクロロ−４，４’−ジアミノ−ジフェニルメタンまたは４，４’−ジアミノジフェニルメタン、ポリエーテルジアミン（末端アミノ基を有するポリエチレンオキシド）または、アニリンとホルムアルデヒドとの縮合により得ることができるポリフェニル／ポリメチレン−ポリアミンである。上記のそれぞれ二官能性または多官能性のアルコール、さらにアミノアルコールまたはアミンの２種以上の混合物が存在してもよい。本発明のより幅広い実施態様において、それぞれ二官能性または多官能性のアルコールまたはアミノアルコールに代わってそのチオ類似体が存在してもよく、このチオ類似体中では、１個または全てまでのヒドロキシ基またはアミノ基がメルカプト基として存在する。ヒドロキシ化合物（酸化の恐れがより少なく、かつメルカプタン臭を有さない）は殊に好ましい。殊に特別に挙げられたジオールまたはトリオール、さらにアミノアルコール、ジアミノアルコール、アミノジオール、ジアミンまたはトリアミンは殊に好ましい。ジオール、アミノアルコールおよびジアミンは殊に好ましく、これらにはさらに（放射状分子として）トリオール、ジアミノアルコール、アミノジオールまたはトリアミンが追加され得る。
【００３８】
プレポリマーの形成（製造）は、少なくとも成分（ａ）および（ｂ）、および既に（ａ）中に含まれていない場合にはそれぞれ二官能性または多官能性のアルコール、アミノアルコールまたはアミンまたはそのチオ類似体を使用場所で混合した後の、本発明による硬化可能な尿素誘導体への反応と同時に、またはさらにこの反応の前に分けて行われる。有利にプレポリマーは使用されないか、または相補的前駆物質としての硬化可能な尿素誘導体が使用される場合にのみ使用される。
【００３９】
製造を前に行う場合、例えばそれぞれ二官能性または多官能性のアルコール、アミノアルコールおよび／またはアミンをジイソシアネートまたはポリイソシアネートに対して過少で使用することにより、モル比に基づき、末端に、なお２個以上のイソシアナト基が存在し得ることを顧慮すべきである。同時に反応させる場合にも、反応成分のモル比は、有利に、例えば成分（ａ）のために定義されたような、ラジカル性、アニオン性またはカチオン性の硬化可能な出発化合物が過度に多く存在しないように選択され、それというのも、さもなくばこれらはプレポリマーのための早期の鎖の中断を生じるからである。有利に、反応性水素の合計は、イソシアネート基の合計と同じかまたはそれよりも小さくなるように選択される。
【００４０】
硬化可能なモノイソシアネートまたはポリイソシアネートは、殊に、１個以上の、殊に１個のイソシアネート基を有し、１個以上の２重結合を含有する基に結合している重合可能な化合物である。このような化合物は、殊に、ビニル基または置換ビニル基を有する酸のエステル、さらにチオエステルまたはアミドであり、これらはエステル、チオエステルまたはアミドに貢献するアルコール成分、チオール成分またはアミン成分の基上にイソシアナト基を有する。エステル、チオエステル、またはビニル基を有する酸のアミドのイソシアネートは、殊に式（Ａ＊）
【００４１】
【化２】
2004523639.tif 000004
［式中、
Ｒ１、Ｒ２およびＲ３はそれぞれ無関係に水素または低級アルキル、殊に水素またはメチルを表すか；またはＲ３はシアノを表し、Ｒ１およびＲ２は上記の意味を有し（とりわけアニオン重合）；
ＫおよびＬはそれぞれ無関係に酸素、またはさらに硫黄またはＮＬ＊を表し、但しＬ＊は水素か、またはアルキル、殊に低級アルキル、シクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または非置換もしくは置換された、混合された脂肪族／芳香族、脂肪族／脂環式または脂肪族／複素環式の２価の基を表すか；
またはＫおよびＹは一緒になって、またはＫは単独で、窒素を介して結合された２価の複素環を意味する］の化合物である。製造およびこの種の好ましい化合物の例は欧州特許第０３１５８７６号明細書に記載されており、この刊行物はここで参考のために挙げられたものである。好ましい例は、イソシアナトエチルメタクリレートである。
【００４２】
成分（ａ）が２個以上のヒドロキシ基、メルカプト基、１級アミノ基および／または２級アミノ基を有する硬化不可能な化合物を含む場合、これらは有利に成分（ｂ）として使用される。
【００４３】
非置換または置換アルキレンは、有利にＣ１〜Ｃ２０−アルキレン、殊に低級アルキレンであり、これらは非置換であるか、または互いに無関係に、有利にハロゲン、例えばフッ素、塩素、臭素またはヨウ素、低級アルキル、例えばメチルまたはエチル、フェニル、フェニル低級アルキル、低級アルコキシ、フェニルオキシ、フェニル低級アルコキシ、低級アルコキシカルボニル、フェニルオキシカルボニル、フェニル低級アルコキシカルボニル、ニトロおよびシアノから選択された、１個以上の、殊に３個までの置換基により置換されている。エチレンまたは１，３−プロピレンは好ましい。
【００４４】
非置換または置換シクロアルキレンは、有利にＣ３〜Ｃ１２−、殊にＣ４〜Ｃ８−シクロアルキレン、殊にシクロペンタニレン、シクロヘキサニレンまたはシクロヘプタニレンであり、これらは非置換であるか、または、置換アルキレンのための置換基として挙げられた１個以上の、殊に３個までの置換基で置換されている。
【００４５】
アリーレンは、殊に、６〜３０個、有利に６〜２５個の炭素原子を有する単環〜５環式芳香族基の２価のラジカルであり、この場合この芳香族基は置換されていないかまたは置換されており、有利に置換アルキレンのために記載されたようなものであり、殊にフェニレン、低級アルキルにより置換されたフェニレン、例えばメチルフェニレン、ジフェニルメタン、ジフェニル低級アルキルメタン、ジフェニルジ低級アルキルメタン、ジフェニル（モノまたはポリハロゲノ低級アルキル）メタンまたはジフェニルビス（モノまたはポリハロゲノ低級アルキル）メタンの２価の（有利に４，４’−）ラジカル、殊に、ジフェニルメタン、１，１−ジフェニルエタン、２，２−ジフェニルプロパンまたは２，２−ジフェニル−１，１，１，３，３，３−トリフルオロプロパンの２価の（有利に４，４’−）ラジカル；１，１−ジメチル−３−メチル−３−（４−フェニル）−５−インダンの、２個のフェニル置換基を介して結合された２価のラジカル、または９，９−ジ−（４−フェニル）−フルオレンの、２個のフェニル置換基を介して結合された２価のラジカルである。
【００４６】
ヘテロアリーレンは、有利に、１個以上の環ヘテロ原子、殊にＮ、ＳおよびＯから選択された１〜３個の環ヘテロ原子を有し、少なくとも１個の複素環を含有する単環〜５環式基の２価のラジカルであり、この場合この複素環は置換されていないかまたは置換されており、有利に置換アルキレンのために記載されたようなものであり、例えばピペリジニレン、ピペラジニレン、ピリジン−２，６−イレン、２−メチルピリジン−２，４−イレン、フェナジン−２，３−イレン、２，５−ジ（４−フェニル）−１，３，４−オキサジアゾールまたは２，５−ジ（４−フェニル）−１，３，４−チアジアゾールの、フェニル置換基を介して結合された２価のラジカルである。
【００４７】
ヘテロアルキルは、１００個まで、有利に２０個までの鎖原子を有する分子鎖または殊に直鎖アルキルであり、この場合これらの鎖原子は１個以上のヘテロ原子、殊にＮ、ＳまたはＯであってよく、残りは炭素原子である。例は、ポリオキシエチレン−または−プロピレン基またはポリチオエチレン−またはプロピレン基である。
【００４８】
非置換もしくは置換された、混合された脂肪族／芳香族、脂肪族／脂環式または脂肪族／複素環式の２価の基の２価のラジカルにおいて、脂肪族部分は上記に定義された通りアルキレン基、殊にメチレンであり、一方で芳香族部分は有利に例えばアリーレンであり、脂環式部分は有利に例えばシクロアルキレンであり、複素環式部分は有利にヘテロアリーレンである。
【００４９】
アルキルは殊にＣ１〜Ｃ２４−、殊にＣ１〜Ｃ１２−のとりわけ低級アルキルであり、これらは単分枝鎖もしくは多重分枝鎖かまたは非分枝鎖（直鎖）であり、非置換であるか、または、置換アルキレンのための置換基として挙げられた１個以上の、殊に３個までの置換基で置換されている。メチル、エチル、ｎ−プロピルまたはイソプロピル、またはｎ−ブチル、イソブチルまたはｔ−ブチルは好ましい。
【００５０】
シクロアルキルは、有利にＣ３〜Ｃ１２−、殊にＣ４〜Ｃ８−シクロアルキル、殊にシクロプロピル、シクロブチル、シクロペンチル、シクロヘキシルまたはシクロヘプチルであり、これは非置換であるか、または、置換アルキレンのための置換基として挙げられた１個以上の、殊に３個までの置換基で置換されている。
【００５１】
シクロアルキルアルキルは、有利にＣ４〜Ｃ１６−、殊にＣ４〜Ｃ８−シクロアルキルアルキルであり、殊にシクロプロピルメチル、シクロブチルメチル、シクロペンチルメチル、シクロヘキシルメチルまたはシクロへプチルメチルであり、これは非置換であるか、または、置換アルキレンのための置換基として挙げられた１個以上の、殊に３個までの置換基で置換されている。
【００５２】
アリールは、６〜３０個、有利に６〜２５個、殊に６〜１４個の炭素原子を有する単環〜５環式芳香族基であり、これは非置換であるか、または有利に置換アルキレンのために記載されたように置換されており、殊にフェニルまたはナフチルである。
【００５３】
アリールアルキルは、有利に７〜３７個、殊に７〜１６個の炭素原子を有し、上記で定義されたようなアリールおよびアルキルを有し、非置換であるか、または、置換アルキレンのための置換基として挙げられた１個以上の、殊に３個までの置換基で置換されている。
【００５４】
ヘテロアリールは、１個以上の環ヘテロ原子、殊にＮ、ＳおよびＯから選択された１〜３個の環ヘテロ原子を有する、少なくとも１個の複素環を含有する単環〜５環式基であり、これは非置換であるか、または有利に置換アルキレンのために記載されたように置換されており、例えばピロリル、チアゾリル、オキサゾリルまたはピリジルである。
【００５５】
ヘテロアリールアルキルにおいて、ヘテロアリールは非置換であるかまたは置換されており、有利に直前に定義された通りであり、アルキレンのために定義されたような１個の非分枝鎖または分枝鎖アルキレン基を介して、有利に末端で、殊にメチレンに結合されている。
【００５６】
Ｎ−含有ヘテロ環式基は、殊に、４〜２０個、有利に５〜１４個の環原子を有し、有利にＮ、ＯおよびＳから選択された１個以上の、有利に３個までの環ヘテロ原子を有する、単環〜５環、有利に単環、２環または３環式複素環基であり、この複素環基は置換されていないか、または１個以上、有利に３個までの置換基により置換されており、この置換基は殊に互いに無関係に、ハロゲン、例えばフッ素、塩素、臭素またはヨウ素、低級アルキル、例えばメチルまたはエチル、フェニル、フェニル低級アルキル、低級アルコキシ、フェニルオキシ、フェニル低級アルコキシ、低級アルコキシカルボニル、フェニルオキシカルボニル、フェニル低級アルコキシカルボニル、ニトロおよびシアノ、有利に不飽和複素環基、例えばピペリジノ、ピペラジノ、モルホリノ、チオモルホリノ等から選択されたものである。（例えば窒素を介して結合された）２価の複素環は、有利に相応する複素環である。これは有利に、少なくとも１個または有利に２個の環窒素原子を有する複素環、殊に上記においてそれぞれこの定義に含まれる特別に記載された基である。
【００５７】
他の反応体には、殊に、これを用いた場合、硬化の際に、尿素誘導体をベースとして存在する新規の成分が、反応に代わって、または反応と同時に自然と反応し得るような反応性希釈剤（コモノマー）が含まれる。反応性希釈剤として、このために適当な全てのオレフィン系不飽和化合物、殊にビニル基（メタクリル基またはアクリル基を含む）含有化合物、例えばスチレン、ジビニルベンゼン、モノアクリレート、ジアクリレートおよびトリアクリレートまたはモノメタクリレート、ジメタクリレートおよびトリメタクリレート、例えばメタクリル酸メチルエステル、メタクリル酸イソプロピルエステル、メタクリル酸イソブチルエステル、ヘキサンジオールジアクリレート、テトラエチレングリコールジアクリレート、２−ヒドロキシプロピルメタクリレート（２−ＨＰＭＡ）、ブタンジオールジメタクリレート（ＢＤＤＭＡ）、エチレングリコールジメタクリレート（ＥＧＤＭＡ）、トリメチロールプロパントリメタクリレートまたはｔ−ブチルアミノエチルメタクリレートまたはビニルアセテート；さらにアルキルメタクリレート（例えばＣ１０〜Ｃ２０−アルキル、”くし型ポリマー”のための付加物）またはポリオキシエチレンメタクリレート、ポリオキシエチレンアクリレート、ポリオキシエチレン−４−スチリルアルキル（殊に−メチル−）エステル、ポリオキシエチレンビニルエーテルまたはポリオキシエチレンフマレート、ｐ−ｎ−アルキルスチレン、ｎ−アルキルビニルエーテル、Ｎ−（ｎ−アルキル）マレイミド、Ｎ−ビニルピロリドン、Ｎ−ビニルカルバゾール、Ｎ，Ｎ−ジメチル−シアノフマレート、α−メチルスチレン、インデンまたはフラン等、またはその混合物が使用されてよい。これらは、有利に１成分（とりわけ（ａ）および（ｂ））につき、但し適当な方法で保護された、例えばマイクロカプセル化された形でない限り硬化剤成分（例えば（ｃ））を除くが、各成分に対して９０質量％まで、殊に１〜８０質量百分率（質量％）の質量割合で、とりわけ５〜４０質量％で存在する。
【００５８】
成分、殊に（ａ）または（ｂ）、または双方は、例えば低温硬化性不飽和ポリエステル（ＵＰ）のための慣用の前促進剤を用いて、殊に３級芳香族アミンまたは重金属塩を用いて前促進されていてよい。３級芳香族アミンのうち、殊にＮ，Ｎ−ジ低級アルキル−またはＮ，Ｎ−ジ−（ヒドロキシ低級アルキル）−アニリン、−トルイジンまたは−キシリジン、殊にＮ，Ｎ−ジメチル−またはＮ，Ｎ−ジエチル−アニリン、Ｎ，Ｎ−ジメチル−またはＮ，Ｎ−ジエチル−トルイジンまたは−キシリジン、例えばＮ，Ｎ−ジメチル−ｐ−トルイジン、Ｎ，Ｎ−ジイソプロピリデン−ｐ−トルイジンまたはＮ，Ｎ−ビス（ヒドロキシエチル）−キシリデンが可能であり、重金属塩として、例えば、遷移金属のカルボン酸塩、例えばコバルトオクタノエート、コバルトナフテネートまたは有機バナジウム塩が可能である。
【００５９】
阻害のために、前促進された成分に、殊に、硬化可能な基を含む出発化合物を有するもの、阻害剤、殊にキノン、立体的に阻害されたキノン、ヒドロキノン、例えばメチルキノン、ジメチルキノンまたはトリメチルキノン、またはフェノール、例えば４，４’−ビス（２，６−ジ−ｔ−ブチルフェノール）、１，３，５−トリメチル−２，４，６−トリス（３，５−ジ−ｔ−ブチル−４−ヒドロキシベンジル）−ベンゼンまたはｐ−メトキシフェノールまたはフェノチアジン等が添加されていてよい。促進剤は有利に各成分中に８質量％まで、殊に０．０１〜５質量％、とりわけ０．０５〜２質量％の量で存在する。阻害剤は有利に、関連する成分中に２質量％まで、殊に０．０１〜０．１質量％の量で存在する。
【００６０】
他の添加剤として殊に充填剤が使用され、有利に鉱物性充填剤または鉱物に類似した充填剤、例えば石英、ガラス、磁器、コランダム、セラミック、タルク、ケイ酸（例えば熱分解ケイ酸）、ケイ酸塩、粘土、二酸化チタン、チョーク、重晶石、長石、玄武岩、水酸化アルミニウム、花崗岩または砂岩、ポリマー充填剤、例えば熱硬化性、水硬性の硬化可能な充填剤、例えばセッコウ、生石灰またはセメント（例えばアルミナセメントまたはポルトランドセメント）、金属、例えばアルミニウム、カーボンブラック、さらに木、鉱物性繊維または有機繊維等、またはこの２種以上の混合物が使用される。充填剤は任意の形で、例えば粉末または粉状物として、または成形体として、例えば円筒、環、球、小片、小棒、鞍状物または結晶の形で、またはさらに繊維状物の形で存在してよく、相応する基本粒子は、有利に０．００１〜１０ｍｍの最大直径を有する。充填剤は各成分中に有利に９０質量％まで、殊に３〜８５質量％、とりわけ５〜７０質量％の量で存在する。
【００６１】
他の考え得る添加剤は、さらにチキソトロープ剤、例えば熱分解ケイ酸、着色剤または顔料、可塑剤、例えばフタル酸エステルまたはセバシン酸エステル、安定剤、帯電防止剤、増粘剤等であり、これらは完成された人造モルタルに対して合計で有利に１５質量％まで、有利に０．０１〜５質量％の量で存在する。溶剤も、完成された人造モルタルに対して、有利に３０質量％まで、例えば１〜２０質量％の量で存在してよく、この溶剤は低級アルキルケトン、例えばアセトン、ジ低級アルキル−低級アルカノイルアミド、例えばジメチルアセトアミド、低級アルキルベンゼン、例えばキシレンまたはトルエン、フタル酸エステルまたはパラフィン、または水である。
【００６２】
”硬化可能”とは、アニオン重合、カチオン重合または第一にラジカル重合により、有利に開始剤により開始されるが、しかしながら開始剤を特別に添加せずとも、例えば大気湿度からのヒドロキシイオンにより重合可能であることを意味する。
【００６３】
樹脂の硬化のための開始剤として、ラジカル重合の場合にはラジカル形成化合物が使用され、第一に有機ペルオキシド、例えばジアシルペルオキシド、例えばジアセチルペルオキシド、ベンゾイルペルオキシドまたはビス（４−クロロベンゾイル）ペルオキシド、ケトンペルオキシド、例えばメチルエチルケトンペルオキシドまたはシクロヘキサノンペルオキシド、またはアルキルペルエステル、例えばｔ−ブチルペルベンゾエートが使用されるか、またはさらにアゾ開始剤、例えばアゾニトリル、例えばアゾビスイソブチロニトリルまたは２，２’−アゾビス（２，４−ジメチルバレロニトリル）、アゾエステル、例えばジメチル−２，２’−アゾビスイソブチレート、アゾアミド、例えば２，２’−アゾビス［２−メチル−Ｎ−（２−ヒドロキシエチル）プロピオンアミド］、アゾアルカン、例えば２，２’−アゾビス（２−メチルプロパン）、アゾアミジン、例えば２，２’−アゾビス（２−メチルプロピオンアミジン）−ジヒドロクロリド、またはアゾイミダゾリン、例えば２，２’−アゾビス［２−（２−イミダゾリン−２−イル）プロパン］−ジヒドロクロリド、または過硫酸塩または過ホウ酸塩、並びにこの混合物が該当する。開始剤は純粋な形で使用されてよく、例えばｔ−ブチルペルベンゾエート、または有利に例えばセッコウ、チョーク、熱分解ケイ酸で減感化(phlegmatisiert)されたもの、フタレート、例えば殊にジクロロヘキシルフタレート、クロロパラフィン等、および所望の場合には、殊に上記のような充填剤と、および／または（殊にペーストまたはエマルションを製造するために）溶剤、殊に水と混合されたものが使用されてよく；その際、それぞれ硬化剤の全量に対して、有利に開始剤は１〜８０質量％、有利に３０〜７０質量％の量で、かつ減感剤(Phlegmatisierungsmittel)は１〜８０質量％、有利に２０〜７０質量％の量で；充填剤は０〜５０質量％、有利に０〜２０質量％、例えば５〜２０質量％の量で；および／または溶剤は０〜６０質量％、有利に２０〜５０質量％の量で存在し、かつ硬化剤は（好ましくは）粉末、ペーストまたはエマルションとして使用される。
【００６４】
（例えばα−シアノアクリレートの場合に使用可能な）アニオン重合のための開始剤として、例えば金属アルキル、アルコラート、金属アミドまたは金属水酸化物、例えばナトリウムアミドが利用される。カチオン重合のための開始剤として、例えばビニルエーテルの場合、ルイス酸、例えばフッ化ホウ素、塩化アルミニウム、塩化チタン（ＩＶ）または塩化錫（ＩＶ）が適当である。ラジカル重合は好ましい。
【００６５】
（殊に成分（ｃ）としての）”硬化剤”という定義は、充填剤の添加および／または溶剤の添加を伴うかまたは伴わない、上記および下記の純粋な開始剤または減感化された開始剤、即ち完全な硬化剤成分を内容とする。
【００６６】
硬化剤は、硬化不可能な成分（殊にイソシアネート成分）中に添加されてよく、および／または（殊に保護された形で、従って例えばマイクロカプセル化された形で）硬化可能な成分中に添加されてもよい。
【００６７】
硬化剤の量は、全成分の質量の合計に対して０．１〜３０質量％、有利に０．５〜２５質量％の範囲内にある。
【００６８】
本発明による好ましい多成分系キットは３成分を含有し、この３成分とは即ち、上記の通り、殊に、複数または有利に１個の２級アミノ基を有する複数または殊に１種の硬化可能な出発化合物、および場合により他の添加剤、殊に反応性希釈剤、充填剤および／またはそれぞれ二官能性または多官能性のアルコール、アミンまたはアミノアルコールを有する成分（ａ）；硬化不可能なジイソシアネートまたはさらにポリイソシアネート、殊にジイソシアネートおよび場合により他の添加剤、例えば反応性希釈剤、充填剤、促進剤および阻害剤を有する成分（ｂ）；および、殊に１種以上の開始剤および減感剤および所望の場合には充填剤を有する硬化剤としての成分（ｃ）である。有利に、混合された成分（完成された人造モルタル）の合計質量に対して、合成樹脂の形成に関与し得る成分（ａ）の質量の割合は、５〜９０質量％、有利に２０〜８０質量％であり、成分（ｂ）の質量の割合は５〜９０質量％、有利に２０〜８０質量％であり、成分（ｃ）（硬化剤）の質量の割合は０．１〜３０質量％、有利に０．５〜２５質量％である。他の成分が存在する場合、これらは、混合された成分、または混合すべき成分の合計質量に対してそれぞれ有利に３０質量％まで、例えば５〜２５質量％である。
【００６９】
本発明は、人造モルタルを製造するための多成分系キットの使用；並びに、補強工業における、所望の使用場所での、このキットの、または相応する相補的前駆物質の組み合わせ物の使用を含む方法にも関する。
【００７０】
本発明による多成分系キットの使用、または所望の使用場所での、相応する相補的前駆物質の組み合わせ物の使用は、有利に、前記および下記において好ましいものとして挙げられた付属の成分、殊に成分（ａ）、（ｂ）および（ｃ）を、所望の使用場所で、殊に孔の直前または孔、例えば穿孔の内部で混合することにより行われる。混合は、例えば多室カートリッジ、殊に三室カートリッジを使用する際に、孔の外側、例えば容器、例えば深鉢状物中、または有利に多室カートリッジ状物、殊に三室カートリッジ状物上の固定撹拌機中で、または孔の内側で行われる。上記の有利な特性を有する人造モルタルが得られる。
【００７１】
人造モルタルとは、殊に所望の使用場所で、有利に穿孔中で、本発明による成分、殊にとりわけ好ましいものとして挙げられた（ａ）、（ｂ）および（ｃ）から出発して；殊に、直前の段落に記載された本発明による多成分系キットの使用により得ることができる人造モルタルであると理解すべきである。
【００７２】
補強とは、殊に、殊に受容材料が人工的に設置された建築物の構成要素、とりわけ（例えばコンクリート、自然石、固体煉瓦(Vollstein)または穿孔された煉瓦(Lochstein)からなる煉瓦積み、さらにプラスチックまたは木からなる）煉瓦積み、プレート、柱等である場合、殊に孔、例えば穿孔中において、この堅固な受容材料中に、金属製の固定装置（例えばアンダーカットアンカー、スレッドロッドまたは穿孔アンカー(Bohranker)）を用いて、または別の材料、例えばプラスチックまたは木を用いて補強することであると理解されるべきである。
【００７３】
導入および混合（使用）は、カートリッジの場合には、有利に殊に直前の段落に記載された固定装置の１つを用いて一緒に行われ、分かれた容器またはとりわけ噴出ガンを使用する場合には、カートリッジ状物を用いて行われ、その際、成分は、殊に固定装置を導入する直前に固定混合機中で混合される。説明のために：成分、殊に成分（ａ）および（ｂ）および場合により（ｃ）を混合し、かつ、固定装置が補強されるべき所望の場所、殊に孔、例えば穿孔に、またはその中に導入することにより、複数の、本質的に平行しておよび／またはわずかに時間的にずれて進行する反応が開始され、殊に反応樹脂の形成、しかしながら例えば前記の混合物またはその個々の構成要素と、固定のための支持体の材料、例えば孔の内壁の材料との反応もが開始され、上記の混合物または個々の構成要素のプレポリマー形成を通じた支持体材料の浸透、および他の反応が開始される。最終的な硬化は現場で行われる。
【００７４】
本発明による多成分系キットの使用を含む新規の補強法は、殊に上記の２つの段落に記載された処理工程により特徴付けられる。補強体、例えばアンカーは例えば打ち込み、回転、押し込みまたはその組み合わせにより導入されてよい。
【００７５】
発明の好ましい実施態様：
以下の、本発明の好ましい実施態様において、一般的な定義に代わり、上記または下記の特別な定義が使用され得り、これにより本発明の殊に好ましい実施態様が定義される。
【００７６】
（Ｉ）上記および下記のような多成分系キット、その使用、所望の使用場所における相補的前駆物質の相応する組み合わせ物の使用、および／またはその都度これにより得ることができる人造モルタルは好ましく、その際、成分（ａ）は、１個以上のヒドロキシ基を有するウレタン誘導体のための出発化合物か；または１個以上の１級または（有利に）２級アミノ基を有する出発化合物を含み、その一方で成分（ｂ）は１個以上のジイソシアネートまたはポリイソシアネート、またはその混合物を含み、その一方で残りの成分、添加剤および反応体はそれぞれ上記の通りである。
【００７７】
（ＩＩ）本発明は、有利に、相補的前駆物質が、成分（ａ）の場合、
ウレタン誘導体の製造のために（好ましくは）１個またはそれ以上のヒドロキシ基を有する１種以上の硬化可能な出発化合物、および／または尿素誘導体の製造のために（好ましくは）１個またはそれ以上の１級または（有利に）２級アミノ基を有する１種以上の硬化可能な出発化合物、混合された尿素／ウレタン誘導体の製造のために１個以上のヒドロキシ基と１個以上の１級または（有利に）２級アミノ基とを有する１種以上の硬化可能な出発化合物から選択されており；その際、さらに付加的に１種以上の、それぞれ二官能性または多官能性のアルコール、アミノアルコールおよび／またはアミンが存在していてよく；
その際、硬化可能な出発化合物は有利に上記の式（Ａ）
［式中、
Ｒ１、Ｒ２およびＲ３はそれぞれ無関係に水素または低級アルキル、殊に水素またはメチルを表すか；またはＲ３はシアノを表し、Ｒ１およびＲ２は上記の意味を有し（とりわけアニオン重合）；
ＫおよびＬはそれぞれ無関係に酸素、またはさらに硫黄またはＮＬ＊を表し、但しＬ＊は水素か、またはアルキル、殊に低級アルキル、シクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または非置換もしくは置換された、混合された脂肪族／芳香族、脂肪族／脂環式または脂肪族／複素環式の２価の基を表すか；
またはＫおよびＹは一緒になって、またはＫは単独で、窒素を介して結合された２価の複素環を意味し；
Ｄはウレタン誘導体の製造の際にはヒドロキシを表し、および／または尿素誘導体（これは好ましい）の製造の際には１級または（殊に）２級アミノを表すか、またはさらに−Ｎ
Ｈ２を表すか；
またはＤおよびＹは一緒になって、またはＤ、ＹおよびＫは一緒になって、遊離イミノ基（−ＮＨ−）の形で結合している窒素に対して付加的に、２級アミノとして環中に存在する窒素を有する、窒素を介して結合されたＮ−含有複素環基を表す（尿素誘導体のために）］の化合物であり；その際、２級アミノは有利に上記の式Ｂ
［式中、
Ｒはアルキル、殊に低級アルキル、第一にα−分枝鎖低級アルキル、とりわけイソプロピル、イソブチル、ｓ−ブチル、ｔ−ブチル、シクロアルキル、例えばシクロプロピル、シクロブチル、シクロペンチルまたはシクロヘキシル、シクロアルキル−アルキル、殊にシクロヘキシルメチル、アリール、殊にフェニル、またはアリール低級アルキル、殊にフェニル低級アルキル、例えばベンジルを表し、殊に低級アルキルを表す］の基であり；
成分（ｂ）の場合、
１種以上の（好ましくは）ジイソシアネートまたはポリイソシアネート、またはその混合物から選択されており；
その際、２種の成分（ａ）および（ｂ）とは同様に空間的に別個な第３の成分（ｃ）が付加的に存在し、この成分（ｃ）は硬化剤を含有しており；かつ他の添加剤および／または反応体が成分中に存在していてよく、殊に成分（ａ）中には充填剤および／または反応性希釈剤が存在してよく、成分（ｂ）中には充填剤、反応性希釈剤、促進剤および／または阻害剤が存在してよく、かつ成分（ｃ）中には充填剤が存在してよい、硬化可能なウレタン誘導体および／または尿素誘導体の含量により特徴付けられる樹脂の相補的前駆物質をそれぞれ含む少なくとも２種の別個の成分（ａ）および（ｂ）を含む多成分系キット、その使用、所望の使用場所における相補的前駆物質の相応する組み合わせ物の使用、および／またはその都度これにより得ることができる人造モルタルに関する。
【００７８】
（ＩＩＩ）相補的前駆物質が、成分（ａ）の場合、上記に示された式（Ａ）［式中、
Ｒ１、Ｒ２およびＲ３はそれぞれ無関係に水素または低級アルキル、殊に水素またはメチルを表し；
ＫおよびＬは酸素を表し；
Ｙは低級アルキレンを表し；Ｄは（ウレタン誘導体のために）−ＯＨまたは−Ｎ（Ｒ）Ｈを表し、但しＲは低級アルキル、第一にα−分枝鎖低級アルキル、とりわけイソプロピル、イソブチル、ｓ−ブチル、ｔ−ブチルを表す］の１種以上の化合物から選択されており；成分（ｂ）の場合、
１種以上のジイソシアネートおよびポリイソシアネート、殊に脂肪族、脂環式または芳香族ジイソシアネートまたはポリイソシアネート、とりわけジイソシアネート、トリイソシアネートまたはテトライソシアネートから選択されており；
その際、有利に、２種の成分（ａ）および（ｂ）とは同様に空間的に別個な第３の成分（ｃ）が付加的に存在し、この成分（ｃ）は硬化剤を含有しており；他の添加剤および／または反応体が成分中に存在していてよく、殊に成分（ａ）中には充填剤（成分（ａ）に対して有利に９０質量％まで、殊に３〜８５質量％、とりわけ５〜７０質量％）および／または反応性希釈剤（成分（ａ）に対して有利に９０質量％まで、殊に１〜８０質量％、とりわけ５〜４０質量％）が存在してよく、成分（ｂ）中には充填剤（成分（ｂ）に対して有利に９０質量％まで、殊に３〜８５質量％、とりわけ５〜７０質量％）、反応性希釈剤（成分（ａ）に対して有利に９０質量％まで、殊に１〜８０質量％、とりわけ５〜４０質量％）、促進剤（成分（ｂ）に対して有利に５質量％まで、殊に０．０１〜３質量％、とりわけ０．０５〜２質量％）および／または阻害剤（成分（ｂ）に対して有利に２質量％まで、殊に０．０１〜１質量％）が存在してよく、かつ成分（ｃ）中には充填剤（成分（ｃ）に対して有利に９０質量％まで、殊に３〜８５質量％、とりわけ５〜６５質量％）が存在してよい、硬化可能なウレタン誘導体および／または尿素誘導体の含量により特徴付けられる樹脂の相補的前駆物質をそれぞれ含む少なくとも２種の別個の成分（ａ）および（ｂ）を含む多成分系キット、その使用、所望の使用場所における相補的前駆物質の相応する組み合わせ物の使用、および／またはその都度これにより得ることができる人造モルタルはより好ましい。
【００７９】
（ＩＶ）有利に、前記の３つの段落において、混合可能な成分の全質量に対して、成分（ａ）の質量割合は５〜９０、有利に２０〜８０質量％を構成し、成分（ｂ）は５〜９０、殊に２０〜８０を構成し、および成分（ｃ）（硬化剤）は０．１〜３０、殊に０．５〜２５質量％を構成する。
【００８０】
（Ｖ）人造モルタルとして、殊に、成分を混合した後、直前の４つの段落のうちの１つかまたは以下の２つの段落に記載されたように、所望の使用場所で、殊に穿孔中で得ることができるようなものが好ましく、その際、場合により、使用された多室カートリッジの残りは他の充填剤としてなお貢献する。
【００８１】
（ＶＩ）好ましい多成分系キットは、多室カートリッジ状物または多室カートリッジ中で、殊に三室カートリッジ状物または三室カートリッジのそれぞれ一室または三室中の、上記または下記のような３成分（ａ）、（ｂ）および（ｃ）を内容とする。
【００８２】
（ＶＩＩ）本発明による多成分系キットおよび相応する相補的前駆物質の組み合わせ物の使用は、有利に、前記の段落（Ｉ）〜（ＩＶ）に記載された付属の成分、殊に成分（ａ）、（ｂ）および（ｃ）を、所望の使用場所で、殊に孔の直前または孔、例えば穿孔の内部で混合することにより行われる。混合は、例えばカートリッジ、殊に三室カートリッジを使用する際に、孔の外側、例えば容器、例えば深鉢状物中、または有利に多室カートリッジ状物、殊に三室カートリッジ状物上の固定撹拌機中で、または孔の内側で行われてよい。上記または下記の有利な特性を有する人造モルタルが得られる。
【００８３】
段落（Ｉ）〜（ＩＶ）または（ＶＩ）に記載の多成分系キットの使用を含む、孔中のアンカーの補強法も好ましい。導入および混合は、カートリッジの場合には、有利に固定装置を用いて一緒に行われ、分かれた容器またはとりわけ噴出ガンを使用する場合には、カートリッジ状物を用いて行われ、その際、成分は、殊に固定装置を導入する直前に固定混合機中で混合される。
【００８４】
本発明は、殊に、実施例中に記載された成分および多成分系キット、実施例中に示された使用、および実施例に従って得ることができる人造モルタルに関する。
【００８５】
本発明による樹脂および人造モルタルのための出発材料、またはその前駆物質は公知であり、市販されているおよび／または自体公知の方法により製造可能である。
【実施例】
【００８６】
実施例
以下の実施例により本発明は説明されるが、制限を意味するものではない。
【００８７】
実施例１：（例えばスレッドロッドＭ１２の補強のための）カートリッジＭ１２
ａ）硬化可能な２級アミンとしてｔ−ブチルアミノエチルメタクリレートを含む成分（ａ＊）、ジイソシアネートとしてジフェニルメタンジイソシアネートを含む成分（ｂ＊）および開始剤としてジベンゾイルペルオキシドを含む成分（ｃ＊）を、別個にカートリッジＭ１２の室中に（成分（ｂ＊）を外側ガラス（最大のアンプル）中に、成分（ａ＊）をより大きい内側ガラス中に、および成分（ｃ＊）を内側ガラス（最小のアンプル）中に）搬送する。
【００８８】
【表１】
2004523639.tif 000005
【００８９】
ｂ）使用のための例として、ａ）に記載されたカートリッジを以下のように使用する：穿孔を徹底的に清浄化し、カートリッジを充填し、スレッドロッドを回転させ、打ち付けて設置する。
【００９０】
実施例２：二室カートリッジ状物のための注入モルタル
図１に示されたような三室カートリッジ状物に、以下の成分を充填する：
【００９１】
【表２】
2004523639.tif 000006
【００９２】
成分（ｂ）：（ａ）：（ｃ）の体積比は１：２．５：０．２である。
【００９３】
実施例３：３成分カートリッジ（Ｍ１２）
例１と同様に、それぞれ以下に記載された成分が充填された２個の内側ガラス１および２を、以下と同様に、充填された外側ガラス中に封入する。
【００９４】
【表３】
2004523639.tif 000007
【図面の簡単な説明】
【００９５】
【図１】多成分系キットのための例としての、三室カートリッジ状物を示す概略図。
【符号の説明】
【００９６】
１    室
２    室
３    室
４    固定混合機
【国際公開パンフレット】
2004523639.tif 000009
2004523639.tif 000010
2004523639.tif 000011
2004523639.tif 000012
2004523639.tif 000013
2004523639.tif 000014
2004523639.tif 000015
2004523639.tif 000016
2004523639.tif 000017
2004523639.tif 000018
2004523639.tif 000019
2004523639.tif 000020
2004523639.tif 000021
2004523639.tif 000022
2004523639.tif 000023
2004523639.tif 000024
2004523639.tif 000025
2004523639.tif 000026
2004523639.tif 000027
2004523639.tif 000028
2004523639.tif 000029
2004523639.tif 000030
2004523639.tif 000031
2004523639.tif 000032
2004523639.tif 000033
2004523639.tif 000034
2004523639.tif 000035
2004523639.tif 000036
2004523639.tif 000037
2004523639.tif 000038
2004523639.tif 000039
2004523639.tif 000040
2004523639.tif 000041
2004523639.tif 000042
2004523639.tif 000043
2004523639.tif 000044
2004523639.tif 000045
2004523639.tif 000046
2004523639.tif 000047
2004523639.tif 000048
2004523639.tif 000049
2004523639.tif 000050
2004523639.tif 000051
2004523639.tif 000052
2004523639.tif 000053
2004523639.tif 000054
2004523639.tif 000055
【国際調査報告】
2004523639.tif 000056
2004523639.tif 000057
2004523639.tif 000058
2004523639.tif 000059
2004523639.tif 000060
2004523639.tif 000061
2004523639.tif 000062
2004523639.tif 000063
2004523639.tif 000064
2004523639.tif 000065